(57)【要約】【課題】暗減衰の増大によるカブリが発生しにくい電子写真感光体を製造する方法を提供する。【解決手段】溶剤、結着材料および金属酸化物粒子を用いて調製された導電層用塗布液を用いて導電層を形成する。導電層用塗布液における金属酸化物粒子（Ｐ）と結着材料（Ｂ）の質量比（Ｐ／Ｂ）は、１．５／１．０以上３．５／１．０以下である。金属酸化物粒子は、リンまたはタングステンがドープされている酸化スズで被覆されている酸化チタン粒子である。金属酸化物粒子の粉体抵抗率をｘ［Ω・ｃｍ］とし、金属酸化物粒子中の芯材粒子である酸化チタン粒子の粉体抵抗率をｙ［Ω・ｃｍ］としたとき、ｘおよびｙが下記関係式（ｉ）および（ｉｉ）を満足する。５．０×１０７≦ｙ≦５．０×１０９・・・（ｉ）。１．０×１０２≦ｙ／ｘ≦１．０×１０６・・・（ｉｉ）。【選択図】なし【特許請求の範囲】
【請求項１】
支持体上に体積抵抗率が１．０×１０８Ω・ｃｍ以上５．０×１０１２Ω・ｃｍ以下の導電層を形成する工程、および、該導電層上に感光層を形成する工程を有する電子写真感光体の製造方法において、
該導電層を形成する工程が、溶剤、結着材料および金属酸化物粒子を用いて導電層用塗布液を調製し、該導電層用塗布液を用いて該導電層を形成する工程であり、
該導電層用塗布液における金属酸化物粒子（Ｐ）と結着材料（Ｂ）の質量比（Ｐ／Ｂ）が、１．５／１．０以上３．５／１．０以下であり、
該金属酸化物粒子が、リンがドープされている酸化スズで被覆されている酸化チタン粒子、または、タングステンがドープされている酸化スズで被覆されている酸化チタン粒子であり、
該金属酸化物粒子の粉体抵抗率をｘ［Ω・ｃｍ］とし、該金属酸化物粒子中の芯材粒子である酸化チタン粒子の粉体抵抗率をｙ［Ω・ｃｍ］としたとき、ｘおよびｙが下記関係式（ｉ）および（ｉｉ）を満足する
ことを特徴とする電子写真感光体の製造方法。
５．０×１０７≦ｙ≦５．０×１０９  ・・・（ｉ）
１．０×１０２≦ｙ／ｘ≦１．０×１０６  ・・・（ｉｉ）
【請求項２】
前記金属酸化物粒子が、リンがドープされている酸化スズで被覆されている酸化チタン粒子である請求項１に記載の電子写真感光体の製造方法。
【請求項３】
前記金属酸化物粒子が、タングステンがドープされている酸化スズで被覆されている酸化チタン粒子である請求項１に記載の電子写真感光体の製造方法。
【請求項４】
前記ｘおよびｙが、下記関係式（ｉｉｉ）を満足する請求項１〜３のいずれか１項に記載の電子写真感光体の製造方法。
１．０×１０３≦ｙ／ｘ≦１．０×１０５  ・・・（ｉｉｉ）
【発明の詳細な説明】
【技術分野】
【０００１】
本発明は、電子写真感光体の製造方法に関する。
【背景技術】
【０００２】
近年、有機光導電性材料を用いた電子写真感光体（有機電子写真感光体）の研究開発が盛んに行われている。
【０００３】
電子写真感光体は、基本的には、支持体と、該支持体上に形成された感光層とから構成される。しかしながら、現状は、支持体の表面の欠陥の隠蔽、感光層の電気的破壊に対する保護、帯電性の向上、支持体から感光層への電荷注入阻止性の改良などのために、支持体と感光層との間には、各種の層が設けられることが多い。
【０００４】
支持体と感光層との間に設けられる層の中でも、支持体の表面の欠陥の隠蔽を目的として設けられる層としては、金属酸化物粒子を含有する層が知られている。金属酸化物粒子を含有する層は、一般的に、金属酸化物粒子を含有しない層に比べて導電性が高く（例えば、体積抵抗率で１．０×１０８〜５．０×１０１２Ω・ｃｍ）、層の膜厚を厚くしても、画像形成時の残留電位の上昇が生じにくい。そのため、支持体の表面の欠陥を隠蔽することが容易である。このような導電性の高い層（以下「導電層」という。）を支持体と感光層との間に設けて支持体の表面の欠陥を隠蔽することにより、支持体の表面の欠陥の許容範囲は大きくなる。その結果、支持体の使用許容範囲が大幅に広がるため、電子写真感光体の生産性の向上が図れるという利点がある。
【０００５】
特許文献１には、支持体と光導電層との間の中間層にリンがドープされている酸化スズ粒子を用いる技術が開示されている。また、特許文献２には、感光層上の保護層にタングステンがドープされている酸化スズ粒子を用いる技術が開示されている。また、特許文献３には、支持体と感光層との間の導電層に酸素欠損型の酸化スズで被覆されている酸化チタン粒子を用いる技術が開示されている。また、特許文献４には、支持体と感光層との間の中間層に酸化スズで被覆されている硫酸バリウム粒子を用いる技術が開示されている。
【先行技術文献】
【特許文献】
【０００６】
【特許文献１】特開平０６−２２２６００号公報
【特許文献２】特開２００３−３１６０５９号公報
【特許文献３】特開２００７−４７７３６号公報
【特許文献４】特開平０６−２０８２３８号公報
【発明の概要】
【発明が解決しようとする課題】
【０００７】
しかしながら、本発明者らの検討の結果、上記のような金属酸化物粒子を含有する層を導電層として採用した電子写真感光体を用いて高温高湿環境下で繰り返して画像形成を行うと、暗減衰の増大により、カブリが発生しやすくなることが判明した。
【０００８】
本発明の目的は、金属酸化物粒子を含有する層を導電層として採用した電子写真感光体であっても、暗減衰の増大によるカブリが発生しにくい電子写真感光体を製造する方法を提供することにある。
【課題を解決するための手段】
【０００９】
本発明は、支持体上に体積抵抗率が１．０×１０８Ω・ｃｍ以上５．０×１０１２Ω・ｃｍ以下の導電層を形成する工程、および、該導電層上に感光層を形成する工程を有する電子写真感光体の製造方法において、
該導電層を形成する工程が、溶剤、結着材料および金属酸化物粒子を用いて導電層用塗布液を調製し、該導電層用塗布液を用いて該導電層を形成する工程であり、
該導電層用塗布液における金属酸化物粒子（Ｐ）と結着材料（Ｂ）の質量比（Ｐ／Ｂ）が、１．５／１．０以上３．５／１．０以下であり、
該金属酸化物粒子が、リンがドープされている酸化スズで被覆されている酸化チタン粒子、または、タングステンがドープされている酸化スズで被覆されている酸化チタン粒子であり、
該金属酸化物粒子の粉体抵抗率をｘ［Ω・ｃｍ］とし、該金属酸化物粒子中の芯材粒子である酸化チタン粒子の粉体抵抗率をｙ［Ω・ｃｍ］としたとき、ｘおよびｙが下記関係式（ｉ）および（ｉｉ）を満足する
ことを特徴とする電子写真感光体の製造方法である。
５．０×１０７≦ｙ≦５．０×１０９  ・・・（ｉ）
１．０×１０２≦ｙ／ｘ≦１．０×１０６  ・・・（ｉｉ）
【発明の効果】
【００１０】
本発明によれば、金属酸化物粒子を含有する層を導電層として採用した電子写真感光体であっても、暗減衰の増大によるカブリが発生しにくい電子写真感光体を製造することができる。
【図面の簡単な説明】
【００１１】
【図１】電子写真感光体を有するプロセスカートリッジを備えた電子写真装置の概略構成の一例を示す図である。
【図２】導電層の体積抵抗率の測定方法を説明するための図（上面図）である。
【図３】導電層の体積抵抗率の測定方法を説明するための図（断面図）である。
【発明を実施するための形態】
【００１２】
本発明は電子写真感光体の製造方法であり、支持体上に体積抵抗率が１．０×１０８Ω・ｃｍ以上５．０×１０１２Ω・ｃｍ以下の導電層を形成する工程、および、該導電層上に感光層を形成する工程を有する。本発明の製造方法により製造される電子写真感光体は、支持体、該支持体上に形成された導電層、該導電層上に形成された感光層を有する電子写真感光体である。感光層は、電荷発生物質および電荷輸送物質を単一の層に含有させた単層型感光層であってもよいし、電荷発生物質を含有する電荷発生層と電荷輸送物質を含有する電荷輸送層とを積層した積層型感光層であってもよい。また、必要に応じて、支持体上に形成される導電層と感光層との間に下引き層を設けてもよい。
【００１３】
支持体としては、導電性を有するもの（導電性支持体）が好ましく、例えば、アルミニウム、アルミニウム合金、ステンレスなどの金属で形成されている金属製支持体を用いることができる。アルミニウムやアルミニウム合金を用いる場合は、押し出し工程および引き抜き工程を含む製造方法により製造されるアルミニウム管や、押し出し工程およびしごき工程を含む製造方法により製造されるアルミニウム管を用いることができる。このようなアルミニウム管は、表面を切削することなく良好な寸法精度や表面平滑性が得られるうえ、コスト的にも有利である。しかしながら、無切削のアルミニウム管の表面にはササクレ状の凸状欠陥が生じやすいため、導電層を設けることが特に有効である。
【００１４】
本発明においては、支持体の表面の欠陥の隠蔽を目的として、支持体上には、体積抵抗率が１．０×１０８Ω・ｃｍ以上５．０×１０１２Ω・ｃｍ以下の導電層が設けられる。支持体の表面の欠陥を隠蔽するための層として、体積抵抗率が５．０×１０１２Ω・ｃｍを超える層を支持体上に設けると、画像形成時に電荷の流れが滞りやすくなり、残留電位が上昇しやすくなる。一方、導電層の体積抵抗率が１．０×１０８Ω・ｃｍ未満であると、電子写真感光体の帯電時に導電層中を流れる電荷の量が多くなりすぎて、電子写真感光体の暗減衰の増大によるカブリが発生しやすくなる。
【００１５】
図２および図３を用いて、電子写真感光体の導電層の体積抵抗率を測定する方法を説明する。図２は、導電層の体積抵抗率の測定方法を説明するための上面図であり、図３は、導電層の体積抵抗率の測定方法を説明するための断面図である。
【００１６】
導電層の体積抵抗率は、常温常湿（２３℃／５０％ＲＨ）環境下において測定する。導電層２０２の表面に銅製テープ２０３（住友スリーエム（株）製、型番Ｎｏ．１１８１）を貼り、これを導電層２０２の表面側の電極とする。また、支持体２０１を導電層２０２の裏面側の電極とする。銅製テープ２０３と支持体２０１との間に電圧を印加するための電源２０６、および、銅製テープ２０３と支持体２０１との間を流れる電流を測定するための電流測定機器２０７をそれぞれ設置する。また、銅製テープ２０３に電圧を印加するため、銅製テープ２０３の上に銅線２０４を載せ、銅線２０４が銅製テープ２０３からはみ出さないように銅線２０４の上から銅製テープ２０３と同様の銅製テープ２０５を貼り、銅製テープ２０３に銅線２０４を固定する。銅製テープ２０３には、銅線２０４を用いて電圧を印加する。
【００１７】
銅製テープ２０３と支持体２０１との間に電圧を印加しないときのバックグラウンド電流値をＩ０［Ａ］とし、直流成分のみの電圧を−１Ｖ印加したときの電流値をＩ［Ａ］とし、導電層２０２の膜厚ｄ［ｃｍ］、導電層２０２の表面側の電極（銅製テープ２０３）の面積をＳ［ｃｍ２］とするとき、下記数式（１）で表される値を導電層２０２の体積抵抗率ρ［Ω・ｃｍ］とする。
ρ＝１／（Ｉ−Ｉ０）×Ｓ／ｄ［Ω・ｃｍ］  ・・・（１）
【００１８】
この測定では、絶対値で１×１０−６Ａ以下という微小な電流量を測定するため、電流測定機器２０７としては、微小電流の測定が可能な機器を用いて行うことが好ましい。そのような機器としては、例えば、横河ヒューレットパッカード社製のｐＡメーター（商品名：４１４０Ｂ）などが挙げられる。
【００１９】
なお、導電層の体積抵抗率は、支持体上に導電層のみを形成した状態で測定しても、電子写真感光体から導電層上の各層（感光層など）を剥離して支持体上に導電層のみを残した状態で測定しても、同様の値を示す。
【００２０】
本発明において、導電層の形成には、溶剤、結着材料および金属酸化物粒子を用いて調製された導電層用塗布液が用いられる。導電層用塗布液は、金属酸化物粒子を結着材料とともに溶剤に分散させることによって調製することができる。分散方法としては、例えば、ペイントシェーカー、サンドミル、ボールミル、液衝突型高速分散機を用いた方法が挙げられる。導電層は、上記のように調製された導電層用塗布液を支持体上に塗布し、これを乾燥および／または硬化させることによって形成することができる。
【００２１】
本発明では、上記金属酸化物粒子として、リン（Ｐ）がドープされている酸化スズ（ＳｎＯ２）で被覆されている酸化チタン（ＴｉＯ２）粒子、または、タングステン（Ｗ）がドープされている酸化スズ（ＳｎＯ２）で被覆されている酸化チタン（ＴｉＯ２）粒子が用いられる。これらを総称して、以下「酸化スズ被覆酸化チタン粒子」ともいう。
【００２２】
本発明に用いられる酸化スズ被覆酸化チタン粒子は、粉体抵抗率がｙ［Ω・ｃｍ］である酸化チタン（ＴｉＯ２）粒子（酸化チタン（ＴｉＯ２）のみからなる粒子）に、リン（Ｐ）またはタングステン（Ｗ）がドープされている酸化スズ（ＳｎＯ２）を被覆することによって、粉体抵抗率がｘ［Ω・ｃｍ］になったとしたときに、ｘおよびｙが、下記関係式（ｉ）および（ｉｉ）を満足する粒子である。
５．０×１０７≦ｙ≦５．０×１０９  ・・・（ｉ）
１．０×１０２≦ｙ／ｘ≦１．０×１０６  ・・・（ｉｉ）
【００２３】
換言すれば、本発明に用いられる酸化スズ被覆酸化チタン粒子の粉体抵抗率をｘ［Ω・ｃｍ］とし、本発明に用いられる酸化スズ被覆酸化チタン粒子中の芯材粒子である酸化チタン（ＴｉＯ２）粒子の粉体抵抗率をｙ［Ω・ｃｍ］としたとき、ｘおよびｙが上記関係式（ｉ）および（ｉｉ）を満足する。
【００２４】
酸化スズ被覆酸化チタン粒子中の芯材粒子である酸化チタン（ＴｉＯ２）粒子の粉体抵抗率ｙが５．０×１０７Ω・ｃｍ未満であると、電子写真感光体の暗減衰の増大によるカブリが発生しやすくなる。これは、帯電時において、もともと電荷を流しやすい被覆部（被覆層とも）（リン（Ｐ）またはタングステン（Ｗ）がドープされている酸化スズ（ＳｎＯ２）の部分）に加えて、この被覆部で被覆されている芯材粒子（酸化チタン（ＴｉＯ２）粒子）の粉体抵抗率ｙまでもが低いため、電子写真感光体の帯電時に、被覆部だけでなく芯材粒子においても流れる電荷の量が多くなりやすいためであると考えられる。つまり、電子写真感光体を流れる電荷の量を抑制したい電子写真感光体の帯電時において、より電荷が流れやすくなるためである。好ましい粉体抵抗率ｙは、１．０×１０８以上（１．０×１０８≦ｙ）である。
【００２５】
一方、酸化スズ被覆酸化チタン粒子中の芯材粒子である酸化チタン（ＴｉＯ２）粒子の粉体抵抗率ｙが５．０×１０９Ω・ｃｍを超えると、残留電位が上昇しやすくなる。これは、露光時において、芯材粒子（酸化チタン（ＴｉＯ２）粒子）の粉体抵抗率ｙが高いために、芯材粒子を流れる電荷の量が少なくなってしまい、上記被覆部のみで主に電荷を流すことになるためであると考えられる。つまり、電子写真感光体を流れる電荷の量を増やしたい露光時において、より電荷が流れにくくなるためである。好ましい粉体抵抗率ｙは、１．０×１０９以下（ｙ≦１．０×１０９）である。
【００２６】
また、上記関係式（ｉｉ）中のｙ／ｘ（以下「粉体抵抗率比ｙ／ｘ」ともいう。）は、酸化スズ被覆酸化チタン粒子中の芯材粒子である酸化チタン（ＴｉＯ２）粒子中を流れる電荷の量と、上記被覆部を含めた酸化スズ被覆酸化チタン粒子全体の中を流れる電荷の量とのバランスが、特定の範囲にある必要があることを意味するパラメーターである。
【００２７】
粉体抵抗率比ｙ／ｘが１．０×１０６を超えると、電子写真感光体の暗減衰の増大によるカブリが発生しやすくなる。これは、粉体抵抗率比ｙ／ｘが高くなると、帯電時において、酸化スズ被覆酸化チタン粒子中の芯材粒子である酸化チタン（ＴｉＯ２）粒子中を流れる電荷の量と、酸化スズ被覆酸化チタン粒子全体の中を流れる電荷の量のバランスが崩れることが原因と考えられる。つまり、電子写真感光体を流れる電荷の量を抑制したい電子写真感光体の帯電時において、上記被覆部に電荷が集中して流れやすくなるためである。
【００２８】
一方、粉体抵抗率比ｙ／ｘが１．０×１０２未満であると、残留電位が上昇しやすくなる。これは、粉体抵抗率比ｙ／ｘが低くなると、露光時において、酸化スズ被覆酸化チタン粒子中の芯材粒子である酸化チタン（ＴｉＯ２）粒子中を流れる電荷の量と、酸化スズ被覆酸化チタン粒子全体の中を流れる電荷の量のバランスが崩れることが原因と考えられる。つまり、流れる電荷量を増やしたい露光時において、上記被覆部に電荷が流れにくくなるためである。
【００２９】
以上の理由より、粉体抵抗率比ｙ／ｘは、１．０×１０２以上１．０×１０６以下であることが必要であるが、好ましい粉体抵抗率比ｙ／ｘは、１．０×１０３以上１．０×１０５以下（１．０×１０３≦ｙ／ｘ≦１．０×１０５  ・・・（ｉｉｉ））である。
【００３０】
また、本発明に用いられる、リン（Ｐ）またはタングステン（Ｗ）（特にリン（Ｐ））がドープされている酸化スズ（ＳｎＯ２）で被覆されている酸化チタン（ＴｉＯ２）粒子は、酸素欠損型の酸化スズ（ＳｎＯ２）で被覆されている酸化チタン（ＴｉＯ２）粒子よりも、電子写真感光体の暗減衰の増大によるカブリを抑える効果が大きく、また、画像形成時の残留電位の上昇を抑える効果も大きい。暗減衰の増大によるカブリを抑える効果が大きい理由の詳細は不明であるが、リン（Ｐ）またはタングステン（Ｗ）（特にリン（Ｐ））がドープされている酸化スズ（ＳｎＯ２）で被覆されている酸化チタン（ＴｉＯ２）粒子を用いた場合、暗部において電子写真感光体に一定の電圧をかけた場合に流れる電流（暗電流）が小さいことに関係していると考えている。また、画像形成時の残留電位の上昇を抑える効果が大きい理由については、酸素欠損型の酸化スズ（ＳｎＯ２）で被覆されている酸化チタン（ＴｉＯ２）粒子は、酸素存在下で酸化して酸素欠損部位が消失し、粒子の抵抗が高くなり、導電層における電荷の流れが滞りやすくなるためと考えられる。
【００３１】
本発明に用いられる酸化スズ被覆酸化チタン粒子中の芯材粒子である酸化チタン（ＴｉＯ２）粒子の粒子形状は、粒状、球状、針状、繊維状、柱状、棒状、紡錘状、板状、その他の類似形状のものを用いることができるが、黒ポチなどの画像欠陥が少ないという観点から球状のものが好ましい。また、酸化スズ被覆酸化チタン粒子中の芯材粒子である酸化チタン（ＴｉＯ２）粒子の結晶形は、ルチル、アナタース、ブルッカイト、無定形などのいずれの結晶形のものでも使用できる。製造方法についても、硫酸法、塩酸法などのいずれの製造方法でも採用できる。
【００３２】
酸化スズ被覆酸化チタン粒子における酸化スズ（ＳｎＯ２）の割合（被覆率）は、１０〜６０質量％であることが好ましい。酸化スズ（ＳｎＯ２）の被覆率を制御するためには、酸化スズ被覆酸化チタン粒子を製造するときに、酸化スズ（ＳｎＯ２）を生成するのに必要なスズ原材料を配合する必要がある。例えば、スズ原材料である塩化スズ（ＳｎＣｌ４）を用いる場合、塩化スズ（ＳｎＣｌ４）から生成される酸化スズ（ＳｎＯ２）の量を考慮した仕込みである必要がある。なお、本発明に用いられる酸化スズ被覆酸化チタン粒子の被覆部である酸化スズ（ＳｎＯ２）には、リン（Ｐ）またはタングステン（Ｗ）がドープされているが、被覆率は、酸化スズ（ＳｎＯ２）にドープされているリン（Ｐ）やタングステン（Ｗ）の質量を考慮に入れず、酸化スズ（ＳｎＯ２）と酸化チタン（ＴｉＯ２）の合計質量に対する酸化スズ（ＳｎＯ２）の質量により計算した値とする。酸化スズ（ＳｎＯ２）の被覆率が１０質量％より小さい場合、粉体抵抗率比ｙ／ｘを１．０×１０２以上１．０×１０６以下に調整しにくくなる。被覆率が６０質量％より大きい場合、酸化スズ（ＳｎＯ２）による酸化チタン（ＴｉＯ２）粒子の被覆が不均一になりやすく、また、高コストになりやすい。
【００３３】
また、酸化スズ（ＳｎＯ２）にドープされるリン（Ｐ）またはタングステン（Ｗ）の量は、酸化スズ（ＳｎＯ２）（リン（Ｐ）またはタングステン（Ｗ）を含まない質量）に対して０．１〜１０質量％であることが好ましい。酸化スズ（ＳｎＯ２）にドープされるリン（Ｐ）またはタングステン（Ｗ）の量が０．１質量％より少ない場合、粉体抵抗率比ｙ／ｘを１．０×１０２以上１．０×１０６以下に調整しにくくなる。酸化スズ（ＳｎＯ２）にドープされるリン（Ｐ）またはタングステン（Ｗ）の量が１０質量％より多い場合、酸化スズ（ＳｎＯ２）の結晶性が低下し、粉体抵抗率比ｙ／ｘを１．０×１０２以上１．０×１０６以下に調整しにくくなる。一般的には、酸化スズ（ＳｎＯ２）にリン（Ｐ）またはタングステン（Ｗ）をドープすることにより、ドープしていないものに比べて、酸化スズ被覆酸化チタン粒子の粉体抵抗率を低くすることができる。
【００３４】
なお、リン（Ｐ）がドープされている酸化スズ（ＳｎＯ２）で被覆されている酸化チタン（ＴｉＯ２）粒子や、タングステン（Ｗ）がドープされている酸化スズ（ＳｎＯ２）で被覆されている酸化チタン（ＴｉＯ２）粒子の製造方法は、特開平０６−２０７１１８号公報や特開２００４−３４９１６７号公報にも開示されている。
【００３５】
金属酸化物粒子（酸化スズ被覆酸化チタン粒子）の粉体抵抗率の測定方法は以下のとおりである。
【００３６】
金属酸化物粒子（酸化スズ被覆酸化チタン粒子）および金属酸化物粒子中の芯材粒子（酸化チタン（ＴｉＯ２）粒子）の粉体抵抗率は、常温常湿（２３℃／５０％ＲＨ）環境下において測定する。本発明においては、測定装置として、三菱化学（株）製の抵抗率計（商品名：ロレスタＧＰ（１０７Ω・ｃｍを超える場合はハイレスタＵＰ））を用いた。測定対象の金属酸化物粒子（酸化スズ被覆酸化チタン粒子）は、５００ｋｇ／ｃｍ２の圧力で固めて、ペレット状の測定用サンプルにする。印加電圧は１００Ｖとする。
【００３７】
本発明において、導電層に用いる金属酸化物粒子として、芯材粒子（酸化チタン（ＴｉＯ２）粒子）を有する酸化スズ被覆酸化チタン粒子を用いるのは、導電層用塗布液における金属酸化物粒子の分散性の向上を図るためである。リン（Ｐ）またはタングステン（Ｗ）がドープされている酸化スズ（ＳｎＯ２）あるいは酸素欠損型の酸化スズ（ＳｎＯ２）のみからなる粒子を用いた場合、導電層用塗布液における金属酸化物粒子の粒径が大きくなりやすく、導電層の表面に凸状のブツ欠陥が発生したり、また、導電層用塗布液の安定性が低下したりする場合がある。
【００３８】
また、芯材粒子として酸化チタン（ＴｉＯ２）粒子を用いるのは、電子写真感光体の暗減衰の増大によるカブリを抑える効果が大きいからである。暗減衰の増大によるカブリを抑える効果が大きい理由の詳細は不明であるが、暗部において電子写真感光体に一定の電圧をかけた場合に流れる電流（暗電流）が小さいことに関係していると考えている。さらに、芯材粒子として酸化チタン（ＴｉＯ２）粒子は、金属酸化物粒子としての透明性が低く、支持体の表面の欠陥を隠蔽しやすいという利点がある。これに対して、例えば、芯材粒子として硫酸バリウム粒子を用いた場合、金属酸化物粒子としての透明性が高いために、支持体の表面の欠陥を隠蔽するための材料が別途必要になる場合がある。
【００３９】
また、金属酸化物粒子として、非被覆の酸化チタン（ＴｉＯ２）粒子ではなく、リン（Ｐ）またはタングステン（Ｗ）がドープされている酸化スズ（ＳｎＯ２）で被覆されている酸化チタン（ＴｉＯ２）粒子を用いるのは、非被覆の酸化チタン（ＴｉＯ２）粒子では、画像形成時に電荷の流れが滞りやすくなり、残留電位が上昇しやすくなるからである。
【００４０】
導電層用塗布液の調製に用いられる結着材料としては、例えば、フェノール樹脂、ポリウレタン、ポリアミド、ポリイミド、ポリアミドイミド、ポリビニルアセタール、エポキシ樹脂、アクリル樹脂、メラミン樹脂、ポリエステルなどの樹脂が挙げられる。これらは１種または２種以上用いることができる。また、これらの樹脂の中でも、他層へのマイグレーション（溶け込み）の抑制、支持体への密着性、酸化スズ被覆酸化チタン粒子の分散性・分散安定性、層形成後の耐溶剤性などの観点から、硬化性樹脂が好ましく、さらに、熱硬化性樹脂がより好ましい。また、熱硬化性樹脂の中でも、熱硬化性のフェノール樹脂、熱硬化性のポリウレタンが好ましい。導電層の結着材料として硬化性樹脂を用いる場合、導電層用塗布液に含有させる結着材料は、該硬化性樹脂のモノマーおよび／またはオリゴマーとなる。
【００４１】
導電層用塗布液に用いられる溶剤としては、例えば、メタノール、エタノール、イソプロパノールなどのアルコールや、アセトン、メチルエチルケトン、シクロへキサノンなどのケトンや、テトラヒドロフラン、ジオキサン、エチレングリコールモノメチルエーテル、プロピレングリコールモノメチルエーテルなどのエーテルや、酢酸メチル、酢酸エチルなどのエステルや、トルエン、キシレンなどの芳香族炭化水素が挙げられる。
【００４２】
また、本発明において、導電層用塗布液における金属酸化物粒子（酸化スズ被覆酸化チタン粒子）（Ｐ）と結着材料（Ｂ）の質量比（Ｐ／Ｂ）は、１．５／１．０以上３．５／１．０以下であることが必要である。金属酸化物粒子（酸化スズ被覆酸化チタン粒子）（Ｐ）と結着材料（Ｂ）の質量比（Ｐ／Ｂ）が１．５／１．０未満である場合、画像形成時に電荷の流れが滞りやすくなり、残留電位が上昇しやすくなる。また、導電層の体積抵抗率を５．０×１０１２Ω・ｃｍ以下に調整しにくくなる。金属酸化物粒子（酸化スズ被覆酸化チタン粒子）（Ｐ）と結着材料（Ｂ）の質量比（Ｐ／Ｂ）が３．５／１．０を超える場合、導電層の体積抵抗率を１．０×１０８Ω・ｃｍ以上に調整しにくくなり、また、金属酸化物粒子（酸化スズ被覆酸化チタン粒子）の結着が難しくなり、導電層にクラックが発生しやすくなり、暗減衰の増大によるカブリが発生しやすくなる。
【００４３】
導電層の膜厚は、支持体の表面の欠陥を隠蔽するという観点から、１０μｍ以上４０μｍ以下であることが好ましく、１５μｍ以上３５μｍ以下であることがより好ましい。
【００４４】
なお、本発明においては、導電層を含む電子写真感光体の各層の膜厚の測定装置として、（株）フィッシャーインストルメンツ製のＦＩＳＣＨＥＲＳＣＯＰＥ  ＭＭＳを用いた。
【００４５】
また、導電層用塗布液における酸化スズ被覆酸化チタン粒子の平均粒径は、０．１０μｍ以上０．４５μｍ以下であることが好ましく、０．１５μｍ以上０．４０μｍ以下であることがより好ましい。平均粒径が０．１０μｍより小さい場合、導電層用塗布液の調製後に酸化スズ被覆酸化チタン粒子の再凝集が起こり、導電層用塗布液の安定性が低下したり、導電層の表面にクラックが発生したりすることがある。平均粒径が０．４５μｍより大きい場合は、導電層の表面が荒れて、感光層への局所的な電荷注入が起こりやすくなり、出力画像の白地における黒ポチが目立つようになることがある。
【００４６】
導電層用塗布液における酸化スズ被覆酸化チタン粒子の平均粒径の測定は、以下のとおり、液相沈降法によって行うことができる。
【００４７】
まず、導電層用塗布液を、その調製に用いた溶剤で透過率が０．８〜１．０の間になるように希釈する。次に、超遠心式自動粒度分布測定装置を用いて、酸化スズ被覆酸化チタン粒子の平均粒径（体積標準Ｄ５０）および粒度分布のヒストグラムを作成する。本発明においては、超遠心式自動粒度分布測定装置として、（株）堀場製作所製の超遠心式自動粒度分布測定装置（商品名：ＣＡＰＡ７００）を用い、回転数３０００ｒｐｍの条件で測定を行った。
【００４８】
酸化スズ被覆酸化チタン粒子中の芯材粒子である酸化チタン（ＴｉＯ２）粒子の粒径としては、酸化スズ被覆酸化チタン粒子の平均粒径を上記範囲に調整する観点から、０．０５μｍ以上０．４０μｍ以下であることが好ましい。
【００４９】
また、導電層の表面で反射した光が干渉して出力画像に干渉縞が発生することを抑制するため、導電層用塗布液には、導電層の表面を粗面化するための表面粗し付与材を含有させてもよい。表面粗し付与材としては、平均粒径が１μｍ以上５μｍ以下の樹脂粒子が好ましい。樹脂粒子としては、例えば、硬化性ゴム、ポリウレタン、エポキシ樹脂、アルキド樹脂、フェノール樹脂、ポリエステル、シリコーン樹脂、アクリル−メラミン樹脂などの硬化性樹脂の粒子が挙げられる。これらの中でも、凝集しにくいシリコーン樹脂の粒子が好ましい。樹脂粒子の比重（０．５〜２）は、酸化スズ被覆酸化チタン粒子の比重（４〜７）に比べて小さいため、導電層形成時に効率的に導電層の表面を粗面化することができる。ただし、導電層中の表面粗し付与材の含有量が多いほど、導電層の体積抵抗率が上昇する傾向にあるため、導電層の体積抵抗率を５．０×１０１２Ω・ｃｍ以下に調整するためには、導電層用塗布液における表面粗し付与材の含有量は、導電層用塗布液中の結着材料に対して１〜８０質量％であることが好ましい。
【００５０】
また、導電層用塗布液には、導電層の表面性を高めるためのレベリング剤を含有させてもよい。また、導電層用塗布液には、導電層の隠蔽性を向上させるための顔料粒子を含有させてもよい。
【００５１】
導電層と感光層との間には、導電層から感光層への電荷注入を阻止するために、電気的バリア性を有する下引き層（バリア層）を設けてもよい。
下引き層は、樹脂（結着樹脂）を含有する下引き層用塗布液を導電層上に塗布し、これを乾燥させることによって形成することができる。
【００５２】
下引き層に用いられる樹脂（結着樹脂）としては、例えば、ポリビニルアルコール、ポリビニルメチルエーテル、ポリアクリル酸類、メチルセルロース、エチルセルロース、ポリグルタミン酸、カゼイン、でんぷんなどの水溶性樹脂や、ポリアミド、ポリイミド、ポリアミドイミド、ポリアミド酸、メラミン樹脂、エポキシ樹脂、ポリウレタン、ポリグルタミン酸エステルなどが挙げられる。これらの中でも、下引き層の電気的バリア性を効果的に発現させるためには、熱可塑性樹脂が好ましい。熱可塑性樹脂の中でも、熱可塑性のポリアミドが好ましい。ポリアミドとしては、共重合ナイロンが好ましい。
【００５３】
下引き層の膜厚は、０．１μｍ以上２μｍ以下であることが好ましい。
【００５４】
また、下引き層において電荷の流れが滞らないようにするために、下引き層には、電子輸送物質（アクセプターなどの電子受容性物質）を含有させてもよい。電子輸送物質としては、例えば、２，４，７−トリニトロフルオレノン、２，４，５，７−テトラニトロフルオレノン、クロラニル、テトラシアノキノジメタンなどの電子吸引性物質や、これらの電子吸引性物質を高分子化したものなども挙げられる。
【００５５】
導電層（下引き層）上には、感光層が設けられる。
感光層に用いられる電荷発生物質としては、例えば、モノアゾ、ジスアゾ、トリスアゾなどのアゾ顔料や、金属フタロシアニン、非金属フタロシアニンなどのフタロシアニン顔料や、インジゴ、チオインジゴなどのインジゴ顔料や、ペリレン酸無水物、ペリレン酸イミドなどのペリレン顔料や、アンスラキノン、ピレンキノンなどの多環キノン顔料や、スクワリリウム色素や、ピリリウム塩およびチアピリリウム塩や、トリフェニルメタン色素や、キナクリドン顔料や、アズレニウム塩顔料や、シアニン染料や、キサンテン色素や、キノンイミン色素や、スチリル色素などが挙げられる。これらの中でも、オキシチタニウムフタロシアニン、ヒドロキシガリウムフタロシアニン、クロロガリウムフタロシアニンなどの金属フタロシアニンが好ましい。
【００５６】
感光層が積層型の感光層である場合、電荷発生層は、電荷発生物質を結着樹脂とともに溶剤に分散させることによって得られる電荷発生層用塗布液を塗布し、これを乾燥させることによって形成することができる。分散方法としては、例えば、ホモジナイザー、超音波、ボールミル、サンドミル、アトライター、ロールミルなどを用いた方法が挙げられる。
【００５７】
電荷発生層に用いられる結着樹脂としては、例えば、ポリカーボネート、ポリエステル、ポリアリレート、ブチラール樹脂、ポリスチレン、ポリビニルアセタール、ジアリルフタレート樹脂、アクリル樹脂、メタクリル樹脂、酢酸ビニル樹脂、フェノール樹脂、シリコーン樹脂、ポリスルホン、スチレン−ブタジエン共重合体、アルキッド樹脂、エポキシ樹脂、尿素樹脂、塩化ビニル−酢酸ビニル共重合体などが挙げられる。これらは、単独、混合または共重合体として１種または２種以上用いることができる。
【００５８】
電荷発生物質と結着樹脂との割合（電荷発生物質：結着樹脂）は、１０：１〜１：１０（質量比）の範囲が好ましく、５：１〜１：１（質量比）の範囲がより好ましい。
【００５９】
電荷発生層用塗布液に用いられる溶剤としては、例えば、アルコール、スルホキシド、ケトン、エーテル、エステル、脂肪族ハロゲン化炭化水素、芳香族化合物などが挙げられる。
【００６０】
電荷発生層の膜厚は、５μｍ以下であることが好ましく、０．１μｍ以上２μｍ以下であることがより好ましい。
【００６１】
また、電荷発生層には、種々の増感剤、酸化防止剤、紫外線吸収剤、可塑剤などを必要に応じて添加することもできる。また、電荷発生層において電荷の流れが滞らないようにするために、電荷発生層には、電子輸送物質（アクセプターなどの電子受容性物質）を含有させてもよい。電子輸送物質としては、例えば、２，４，７−トリニトロフルオレノン、２，４，５，７−テトラニトロフルオレノン、クロラニル、テトラシアノキノジメタンなどの電子吸引性物質や、これらの電子吸引性物質を高分子化したものなども挙げられる。
【００６２】
感光層に用いられる電荷輸送物質としては、例えば、トリアリールアミン化合物、ヒドラゾン化合物、スチリル化合物、スチルベン化合物、ピラゾリン化合物、オキサゾール化合物、チアゾール化合物、トリアリルメタン化合物などが挙げられる。
【００６３】
感光層が積層型の感光層である場合、電荷輸送層は、電荷輸送物質および結着樹脂を溶剤に溶解させることによって得られる電荷輸送層用塗布液を塗布し、これを乾燥させることによって形成することができる。
【００６４】
電荷輸送層に用いられる結着樹脂としては、例えば、アクリル樹脂、スチレン樹脂、ポリエステル、ポリカーボネート、ポリアリレート、ポリサルホン、ポリフェニレンオキシド、エポキシ樹脂、ポリウレタン、アルキド樹脂、不飽和樹脂などが挙げられる。これらは、単独、混合物または共重合体として１種または２種以上用いることができる。
【００６５】
電荷輸送物質と結着樹脂との割合（電荷輸送物質：結着樹脂）は、２：１〜１：２（質量比）の範囲が好ましい。
【００６６】
電荷輸送層用塗布液に用いられる溶剤としては、例えば、アセトン、メチルエチルケトンなどのケトンや、酢酸メチル、酢酸エチルなどのエステルや、ジメトキシメタン、ジメトキシエタンなどのエーテルや、トルエン、キシレンなどの芳香族炭化水素や、クロロベンゼン、クロロホルム、四塩化炭素などのハロゲン原子で置換された炭化水素などが挙げられる。
【００６７】
電荷輸送層の膜厚は、帯電均一性や画像再現性の観点から、３μｍ以上４０μｍ以下であることが好ましく、４μｍ以上３０μｍ以下であることがより好ましい。
【００６８】
また、電荷輸送層には、酸化防止剤、紫外線吸収剤、可塑剤を必要に応じて添加することもできる。
【００６９】
感光層が単層型の感光層である場合、単層型の感光層は、電荷発生物質、電荷輸送物質、結着樹脂および溶剤を含有する単層型の感光層用塗布液を塗布し、これを乾燥させることによって形成することができる。電荷発生物質、電荷輸送物質、結着樹脂および溶剤は、例えば、上記の各種のものを用いることができる。
【００７０】
また、感光層上には、感光層を保護することを目的として、保護層を設けてもよい。
【００７１】
保護層は、樹脂（結着樹脂）を含有する保護層用塗布液を塗布し、これを乾燥および／または硬化させることによって形成することができる。
【００７２】
保護層の膜厚は、０．５μｍ以上１０μｍ以下であることが好ましく、１μｍ以上８μｍ以下であることがより好ましい。
【００７３】
上記各層用の塗布液を塗布する際には、例えば、浸漬塗布法（浸漬コーティング法）、スプレーコーティング法、スピンナーコーティング法、ローラーコーティング法、マイヤーバーコーティング法、ブレードコーティング法などの塗布方法を用いることができる。
【００７４】
図１に、電子写真感光体を有するプロセスカートリッジを備えた電子写真装置の概略構成の一例を示す。
図１において、１はドラム状の電子写真感光体であり、軸２を中心に矢印方向に所定の周速度で回転駆動される。
【００７５】
回転駆動される電子写真感光体１の周面は、帯電手段（一次帯電手段、帯電ローラーなど）３により、正または負の所定電位に均一に帯電される。次いで、スリット露光やレーザービーム走査露光などの露光手段（不図示）から出力される露光光（画像露光光）４を受ける。こうして電子写真感光体１の周面に、目的の画像に対応した静電潜像が順次形成されていく。帯電手段３に印加する電圧は、直流電圧のみであってもよいし、交流電圧を重畳した直流電圧であってもよい。
【００７６】
電子写真感光体１の周面に形成された静電潜像は、現像手段５のトナーにより現像されてトナー像となる。次いで、電子写真感光体１の周面に形成されたトナー像が、転写手段（転写ローラーなど）６からの転写バイアスによって、転写材（紙など）Ｐに転写される。転写材Ｐは、電子写真感光体１の回転と同期して転写材供給手段（不図示）から電子写真感光体１と転写手段６との間（当接部）に給送されてくる。
【００７７】
トナー像の転写を受けた転写材Ｐは、電子写真感光体１の周面から分離されて定着手段８へ導入されて像定着を受けることにより画像形成物（プリント、コピー）として装置外へプリントアウトされる。
【００７８】
トナー像転写後の電子写真感光体１の周面は、クリーニング手段（クリーニングブレードなど）７によって転写残りのトナーの除去を受ける。さらに、電子写真感光体１の周面は、前露光手段（不図示）からの前露光光１１により除電処理された後、繰り返し画像形成に使用される。なお、帯電手段が帯電ローラーなどの接触帯電手段である場合には、前露光は必ずしも必要ではない。
【００７９】
上述の電子写真感光体１と、帯電手段３、現像手段５、転写手段６およびクリーニング手段７などから選択される少なくとも１つの構成要素とを容器に納めてプロセスカートリッジとして一体に支持し、このプロセスカートリッジを電子写真装置本体に対して着脱自在に構成してもよい。図１では、電子写真感光体１と、帯電手段３、現像手段５およびクリーニング手段７とを一体に支持してカートリッジ化して、電子写真装置本体のレールなどの案内手段１０を用いて電子写真装置本体に着脱自在なプロセスカートリッジ９としている。また、電子写真装置は、上述の電子写真感光体１、ならびに、帯電手段３、露光手段、現像手段５および転写手段６を有する構成としてもよい。
【実施例】
【００８０】
以下に、具体的な実施例を挙げて本発明をさらに詳細に説明する。ただし、本発明はこれらに限定されるものではない。なお、実施例中の「部」は「質量部」を意味する。実施例中で使用した酸化スズ被覆酸化チタン粒子中の芯材粒子である酸化チタン（ＴｉＯ２）粒子は、すべてＢｅｔ値が７．８ｍ２／ｇの球状のものである。
【００８１】
〈導電層用塗布液の調製例〉
（導電層用塗布液１の調製例）
粉体抵抗率が５．０×１０７Ω・ｃｍの酸化チタン（ＴｉＯ２）粒子を芯材粒子として用いて製造された、金属酸化物粒子としての、リン（Ｐ）がドープされている酸化スズ（ＳｎＯ２）で被覆されている酸化チタン（ＴｉＯ２）粒子（粉体抵抗率：５．０×１０４Ω・ｃｍ、平均一次粒径：２５０ｎｍ）１９２部、結着材料としてのフェノール樹脂（フェノール樹脂のモノマー／オリゴマー）（商品名：プライオーフェンＪ−３２５、大日本インキ化学工業（株）製、樹脂固形分：６０％）１６８部、および、溶剤としての１−メトキシ−２−プロパノール９８部を、直径０．８ｍｍのガラスビーズ４２０部を用いたサンドミルに入れ、回転数：１５００ｒｐｍ、分散処理時間：４時間、冷却水の設定温度：１８℃の条件で分散処理を行い、分散液を得た。
【００８２】
この分散液からメッシュでガラスビーズを取り除いた後、分散液に表面粗し付与材としてのシリコーン樹脂粒子（商品名：トスパール１２０、モメンティブ・パフォーマンス・マテリアルズ社（旧・ＧＥ東芝シリコーン（株））製、平均粒径２μｍ）１３．８部、レベリング剤としてのシリコーンオイル（商品名：ＳＨ２８ＰＡ、東レ・ダウコーニング（株）（旧・東レ・ダウコーニング・シリコーン（株））製）０．０１４部、メタノール６部、および、１−メトキシ−２−プロパノール６部を添加して攪拌することによって、導電層用塗布液１を調製した。
【００８３】
（導電層用塗布液２〜６８およびＣ１〜Ｃ８３の調製例）
導電層用塗布液の調製の際に用いた金属酸化物粒子およびその芯材粒子の種類、粉体抵抗率および量（部数）、結着樹脂としてのフェノール樹脂（フェノール樹脂のモノマー／オリゴマー）の量（部数）、ならびに、分散処理時間を、それぞれ表１〜７に示すようにした以外は、導電層用塗布液１の調製例と同様の操作で、導電層用塗布液２〜６８およびＣ１〜Ｃ８３を調製した。表１〜７中、酸化スズは「ＳｎＯ２」であり、酸化チタンは「ＴｉＯ２」である。
【００８４】
【表１】
2013083910.tif 000002
【００８５】
【表２】
2013083910.tif 000003
【００８６】
【表３】
2013083910.tif 000004
【００８７】
【表４】
2013083910.tif 000005
【００８８】
【表５】
2013083910.tif 000006
【００８９】
【表６】
2013083910.tif 000007
【００９０】
【表７】
2013083910.tif 000008
【００９１】
〈電子写真感光体の製造例〉
（電子写真感光体１の製造例）
押し出し工程および引き抜き工程を含む製造方法により製造された、長さ２４６ｍｍ、直径２４ｍｍのアルミニウムシリンダー（ＪＩＳ−Ａ３００３、アルミニウム合金）を支持体とした。
【００９２】
常温常湿（２３℃／５０％ＲＨ）環境下で、導電層用塗布液１を支持体上に浸漬塗布し、これを３０分間１４０℃で乾燥および熱硬化させることによって、膜厚が３０μｍの導電層を形成した。導電層の体積抵抗率を前述の方法で測定したところ、５．０×１０１０Ω・ｃｍであった。
【００９３】
次に、Ｎ−メトキシメチル化ナイロン（商品名：トレジンＥＦ−３０Ｔ、ナガセケムテックス（株）（旧・帝国化学産業（株））製）４．５部および共重合ナイロン樹脂（商品名：アミランＣＭ８０００、東レ（株）製）１．５部を、メタノール６５部／ｎ−ブタノール３０部の混合溶剤に溶解させることによって下引き層用塗布液を調製した。この下引き層用塗布液を導電層上に浸漬塗布し、これを６分間７０℃で乾燥させることによって、膜厚が０．８５μｍの下引き層を形成した。
【００９４】
次に、ＣｕＫα特性Ｘ線回折におけるブラッグ角（２θ±０．２°）の７．５°、９．９°、１６．３°、１８．６°、２５．１°および２８．３°に強いピークを有する結晶形のヒドロキシガリウムフタロシアニン結晶（電荷発生物質）１０部、ポリビニルブチラール（商品名：エスレックＢＸ−１、積水化学工業（株）製）５部およびシクロヘキサノン２５０部を、直径０．８ｍｍのガラスビーズを用いたサンドミルに入れ、分散処理時間：３時間の条件で分散処理を行い、次に、酢酸エチル２５０部を加えることによって、電荷発生層用塗布液を調製した。この電荷発生層用塗布液を下引き層上に浸漬塗布し、これを１０分間１００℃で乾燥させることによって、膜厚が０．１２μｍの電荷発生層を形成した。
【００９５】
次に、下記式（ＣＴ−１）で示されるアミン化合物（電荷輸送物質）４．０部および下記式（ＣＴ−２）で示されるアミン化合物（電荷輸送物質）４．０部、
【化１】
2013083910.tif 000009
【化２】
2013083910.tif 000010
ならびに、ポリカーボネート（商品名：Ｚ２００、三菱エンジニアリングプラスチックス（株）製）１０部を、ジメトキシメタン３０部／クロロベンゼン７０部の混合溶剤に溶解させることによって、電荷輸送層用塗布液を調製した。この電荷輸送層用塗布液を電荷発生層上に浸漬塗布し、これを３０分間１１０℃で乾燥させることによって、膜厚が７．０μｍの電荷輸送層を形成した。
このようにして、電荷輸送層が表面層である電子写真感光体１を製造した。
【００９６】
（電子写真感光体２〜６８およびＣ１〜Ｃ８３の製造例）
電子写真感光体の製造の際に用いた導電層用塗布液を、導電層用塗布液１から、それぞれ導電層用塗布液２〜６８およびＣ１〜Ｃ８３に変更した以外は、電子写真感光体１の製造例と同様の操作で、電子写真感光体２〜６８およびＣ１〜Ｃ８３を製造した。なお、電子写真感光体２〜６８およびＣ１〜Ｃ８３の導電層の体積抵抗率に関しても、電子写真感光体１の導電層と同様、前述の方法で測定した。その結果を表８および９に示す。
【００９７】
【表８】
2013083910.tif 000011
【００９８】
【表９】
2013083910.tif 000012
【００９９】
なお、電子写真感光体１〜６８およびＣ１〜Ｃ８３について、導電層の体積抵抗率の測定の際に、それらの導電層の表面を光学顕微鏡で観察したところ、電子写真感光体Ｃ１３、Ｃ１５、Ｃ２９、Ｃ３１、Ｃ３９、Ｃ４１、Ｃ４８、Ｃ６２、Ｃ６４およびＣ７１の導電層に関しては、クラックの発生が確認された。
【０１００】
（実施例１〜６８および比較例１〜８３）
電子写真感光体１〜６８およびＣ１〜Ｃ８３を、それぞれヒューレットパッカード社製のレーザービームプリンター（商品名：ＨＰ  Ｌａｓｅｒｊｅｔ  Ｐ１５０５）に装着して、高温高湿（３０℃／８０％ＲＨ）環境下で、以下のとおりにして暗減衰の測定を行った。
【０１０１】
まず、電位プローブを備えた電位治具を用いて、白ベタ画像を３枚連続で出力し、帯電電位（暗部電位）を測定する。その際、３枚目の画像を出力中に、電位プローブの電源はＯＮの状態のままで、レーザービームプリンターの電源スイッチを強制的にＯＦＦにする。電源スイッチをＯＦＦにする直前の帯電電位Ｖｄ１と電源スイッチをＯＦＦにした１秒後の帯電電位Ｖｄ２をそれぞれ測定し、暗減衰率＝（Ｖｄ１−Ｖｄ２）×１００／Ｖｄ１（％）を求めた。なお、この暗減衰率が小さいほど、暗減衰が小さいことを示す。また、この暗減衰を、通紙耐久試験前の暗減衰という。
【０１０２】
次に、暗減衰を測定した電子写真感光体１〜６８およびＣ１〜Ｃ８３を上記と同じ高温高湿環境下にて通紙耐久試験を行った。通紙耐久試験では、印字率２％の文字画像をレター紙にて１枚ずつ出力する間欠モードでプリント操作を行い、５００枚の画像出力を行った。
【０１０３】
５００枚画像出力終了後に１０分間放置した後に、再び上記の通紙耐久試験前の暗減衰と同様の方法で暗減衰の測定を行った。結果を表１０〜１３に示す。
【０１０４】
また、上記の通紙耐久試験を行った電子写真感光体１〜６８およびＣ１〜Ｃ８３とは別に、もう１つずつ電子写真感光体１〜６８およびＣ１〜Ｃ８３を用意し、それぞれヒューレットパッカード社製のレーザービームプリンター（商品名：ＨＰ  Ｌａｓｅｒｊｅｔ  Ｐ１５０５）に装着して、低温低湿（１５℃／１０％ＲＨ）環境下にて通紙耐久試験を行った。通紙試験では、印字率２％の文字画像をレター紙にて１枚ずつ出力する間欠モードでプリント操作を行い、３０００枚の画像出力を行い、電位変動の測定を行った。
【０１０５】
通紙耐久試験開始時ならびに３０００枚画像出力終了後に、帯電電位（暗部電位）と露光時の電位（明部電位）を測定した。電位測定は、白ベタ画像と黒ベタ画像を各１枚ずつ用いて行った。初期（通紙耐久試験開始時）の暗部電位をＶｄ、初期（通紙耐久試験開始時）の明部電位をＶｌとした。３０００枚画像出力終了後の暗部電位をＶｄ’、３０００枚画像出力終了後の明部電位をＶｌ’とした。３０００枚画像出力終了後の暗部電位をＶｄ’と初期の暗部電位Ｖｄとの差である暗部電位変動量△Ｖｄ（＝｜Ｖｄ’｜−｜Ｖｄ｜）と、３０００枚画像出力終了後の明部電位をＶｌ’と初期の明部電位Ｖｌとの差である明部電位変動量△Ｖｌ（＝｜Ｖｌ’｜−｜Ｖｌ｜）とをそれぞれ求めた。結果を表１０〜１３に示す。
【０１０６】
【表１０】
2013083910.tif 000013
【０１０７】
【表１１】
2013083910.tif 000014
【０１０８】
【表１２】
2013083910.tif 000015
【０１０９】
【表１３】
2013083910.tif 000016
【０１１０】
（電子写真感光体６９の製造例）
電子写真感光体１の製造例と同様の操作で、支持体上に導電層、下引き層および電荷発生層を形成した。
【０１１１】
次に、上記式（ＣＴ−１）で示されるアミン化合物（電荷輸送物質）５．６部および上記式（ＣＴ−２）で示されるアミン化合物（電荷輸送物質）２．４部、ポリカーボネート（商品名：Ｚ２００、三菱エンジニアリングプラスチックス（株）製）１０部、ならびに、下記式（Ｂ−１）で示される繰り返し構造単位および下記式（Ｂ−２）で示される繰り返し構造単位を有し、下記式（Ｂ−３）で示される末端構造を有するシロキサン変性ポリカーボネート（（Ｂ−１）：（Ｂ−２）＝９５：５（モル比））０．３６部を、
【化３】
2013083910.tif 000017
ｏ−キシレン６０部／ジメトキシメタン４０部／安息香酸メチル２．７部の混合溶剤に溶解させることによって、電荷輸送層用塗布液を調製した。この電荷輸送層用塗布液を電荷発生層上に浸漬塗布し、これを３０分間１２０℃で乾燥させることによって、膜厚が７．０μｍの電荷輸送層を形成した。
このようにして、電荷輸送層が表面層である電子写真感光体６９を製造した。
【０１１２】
（実施例６９）
電子写真感光体６９について、実施例１〜６８および比較例１〜８３と同様の方法で、通紙耐久試験前および５００枚画像出力終了後の暗減衰、ならびに、暗部電位変動量△Ｖｄおよび明部電位変動量△Ｖｌの測定を行った。
【０１１３】
その結果、通紙耐久試験前の暗減衰率は２．５％であり、５００枚画像出力終了後の暗減衰は５．５％であり、暗部電位変動量△Ｖｄは＋１２Ｖであり、明部電位変動量△Ｖｌは＋２５Ｖであった。
【符号の説明】
【０１１４】
１  電子写真感光体
２  軸
３  帯電手段（一次帯電手段）
４  露光光（画像露光光）
５  現像手段
６  転写手段（転写ローラーなど）
７  クリーニング手段（クリーニングブレードなど）
８  定着手段
９  プロセスカートリッジ
１０  案内手段
１１  前露光光
Ｐ  転写材（紙など）
【図１】
2013083910.tif 000018
【図２】
2013083910.tif 000019
【図３】
2013083910.tif 000020